ПРИМЕНЕНИЕ ПОЛИМЕРНОГО ПРОДУКТА ДЛЯ РЕГУЛИРОВАНИЯ ПРОЦЕССА ОБРАЗОВАНИЯ ОТЛОЖЕНИЙ ПРИ ПРОИЗВОДСТВЕ БУМАГИ ИЛИ КАРТОНА

1. Применение водорастворимого полимерного продукта, содержащего амфотерный полиакриламид, который имеет нейтральный или катионный суммарный заряд при pH=7, средневесовую молекулярную массу 2500000–18000000 г/моль и общую ионность 4–28 мол.%, для регулирования образования отложений, вызванных гидрофобными веществами, при производстве бумаги или картона, когда волокнистое полотно формируется из водной суспензии волокон.
2. Применение по п. 1, при котором амфотерный полиакриламид имеет средневесовую молекулярную массу в диапазоне 3000000–18000000 г/моль, предпочтительно в диапазоне 3500000–11000000 г/моль, еще более предпочтительно в диапазоне 4000000–8000000 г/моль.
3. Применение по п. 1 или 2, при котором общая ионность амфотерного полиакриламида находится в диапазоне 4–18 мол.%, предпочтительно в диапазоне 5–13 мол.%, более предпочтительно в диапазоне 6–12 мол.%, еще более предпочтительно в диапазоне 6–10 мол.%.
4. Применение по пп. 1, 2 или 3, при котором амфотерный полиакриламид в полимерном продукте содержит 3–25 мол.%, предпочтительно 5–14 мол.%, более предпочтительно 5–9 мол.% структурных звеньев, полученных от катионных мономеров; и 0,5-5 мол.%, предпочтительно 1–4 мол.%, более предпочтительно 1–2,5 мол.%, структурных звеньев, полученных от анионных мономеров.
5. Применение по пп. 1, 2, 3 или 4, при котором 50–95%, предпочтительно 60–90%, более предпочтительно 70–85% заряженных групп амфотерного полиакриламида являются катионными.
6. Применение по любому из предшествующих пп. 1–5, при котором амфотерный полиакриламид имеет суммарный катионный заряд в случае его измерения при pH=7.
7. Применение по любому из предшествующих пп. 1–6, при котором амфотерный полиакриламид представляет собой линейный полиакриламид.
8. Применение по любому из предшествующих пп. 1–7, при котором катионные группы амфотерного полиакриламида поступают из мономеров, выбранных из 2-(диметиламино)этилакрилата (ADAM), [2-(акрилоилокси)этил]триметиламмонийхлорида (ADAM-Cl), 2-(диметиламино)этилакрилатбензилхлорида, 2-(диметиламино)этилакрилатдиметилсульфата, 2-диметиламиноэтилметакрилата (MADAM), [2-(метакрилоилокси)этил]триметиламмонийхлорида (MADAM-Cl), 2-диметиламиноэтилметакрилатдиметилсульфата, [3-(акрилоиламино)пропил]триметиламмонийхлорида (APTAC), [3-(метакрилоиламино)пропил]триметиламмонийхлорида (MAPTAC) и диаллилдиметиламмонийхлорида (DADMAC).
9. Применение по любому из предшествующих пп. 1–8, при котором анионные группы амфотерного полиакриламида поступают из мономеров, выбранных из ненасыщенных моно- или дикарбоновых кислот, таких как акриловая кислота, малеиновая кислота, фумаровая кислота, итаконовая кислота, аконитовая кислота, мезаконовая кислота, цитраконовая кислота, кротоновая кислота, изокротоновая кислота, ангеликовая кислота или тиглиновая кислота.
10. Применение по любому из предшествующих пп. 1–9, при котором амфотерный полиакриламид получают путем полимеризации в геле, при этом содержание неводного растворителя в реакционной смеси составляет менее 10 масс.%, предпочтительно менее 5 масс.%, более предпочтительно менее 3 масс.%.
11. Применение по любому из предшествующих пп. 1–10, при котором содержание полимера в полимерном продукте составляет, по меньшей мере, 25 масс.%, предпочтительно, по меньшей мере, 60 масс.%.
12. Применение по любому из предшествующих пп. 1–11, при котором водорастворимый полимерный продукт, содержащий амфотерный полиакриламид, растворяют в воде для получения водного раствора для обработки, который имеет значение pH=2,5–5.
13. Применение по любому из предшествующих пп. 1–12, при котором к суспензии волокон дополнительно добавляют неорганические микрочастицы, предпочтительно микрочастицы бентонита.
14. Применение по любому из предшествующих пп. 1–13, при котором суспензия волокон содержит, по меньшей мере, 50 масс.% рециклируемого волокнистого материала, предпочтительно отработанного гофрокартона для контейнеров или смешанной макулатуры в расчете на сухую бумагу или картон.
15. Применение по любому из предшествующих пп. 1–14, при котором суспензия волокон содержит рециклируемый волокнистый материал, который содержит более 0,02 мг/г, предпочтительно более 0,2 мг/г гидрофобных веществ с размером частиц в диапазоне 10–150 мкм в расчете на сухой рециклируемый волокнистый материал, сухого рециклируемого волокнистого материала.
16. Применение по любому из предшествующих пп. 1–15, при котором суспензия волокон содержит волокна, полученные способом (способами) сульфатной варки и/или способом механического получения волокнистой массы.
17. Применение по любому из предшествующих пп. 1–16, при котором амфотерный полиакриламид добавляют к суспензии волокон, имеющей консистенцию более 14 г/л, или к компоненту волокнистой массы, применяемому для получения суспензии волокон, предпочтительно перед машинным бассейном, более предпочтительно перед смесительным бассейном бумагоделательной или картоноделательной машины.
18. Применение по любому из предшествующих пп. 1–17, при котором амфотерный полиакриламид применяют в количестве 100–2000 г/тонну производимой бумаги или картона, предпочтительно в диапазоне 300–1500 г/тонну производимой бумаги или картона, более предпочтительно в диапазоне 400–900 г/тонну производимой бумаги или картона.
19. Способ производства бумаги или картона, в котором волокнистое полотно формируется из водной суспензии волокон, причем способ содержит:
обеспечение водной суспензии волокон;
необязательное разбавление водной суспензии волокон;
доставку водной суспензии волокон в напорный ящик, обезвоживание водной суспензии волокон на формующей сетке с образованием мокрого полотна бумаги или картона, и
прессование и сушку мокрого полотна с получением полотна бумаги или картона;
при этом для регулирования образования отложений, вызванных гидрофобными веществами, к суспензии волокон добавляют водорастворимый полимерный продукт, содержащий амфотерный полиакриламид, который имеет нейтральный или катионный суммарный заряд при pH=7, средневесовую молекулярную массу 2500000–18000000 г/моль и общую ионность 4–28 мол.%.
20. Бумага или картон, полученные согласно способу по п. 19.